Способ защиты печатных плат от влаги
METHOD FOR PROTECTING PRINTED CIRCUIT BOARDS FROM MOISTURE

Изобретение относится к области электронной техники (приборостроению) и может быть использовано в технологическом процессе изготовления, влагозащиты печатных плат, а также для герметизации бескорпусных электронных элементов, установленных на плате. Предложенное изобретение может быть использовано для обеспечения эффективной защиты печатных плат устройств от неблагоприятных факторов окружающей среды, предназначенных для эксплуатации в экстремальных условиях (медицинская техника, оборонная промышленность, атомная промышленность, космическая техника, нефтегазовая промышленность и др.).
-6
2
Известен способ формирования защитного покрытия платы с установленными на ней бескорпусными электронными элементами, основанный на нанесении с последующей сушкой на поверхность печатной платы эпоксиуретанового или эпоксидного лака, или лака на основе кремнийорганического соединения (RU 2346419, МПК H05K 3/28, опубл. 10.02.2009). Способ реализуется следующим образом: на каждый бескорпусной электронный элемент, начиная с самого высокого по уровню установки на плате, наносят в виде капли необходимое количество компаунда с вязкостью (15-20)·10 м/с, затем, наклоняя плату в разные стороны, добиваются растекания компаунда равномерным слоем минимально возможной толщины как по бескорпусным электронным элементам, так и по плате, после чего плату сушат.
Данный способ обладает целым рядом существенных недостатков, таких как:
1) сложная технология формирования защитного покрытия и как следствие возможно появление дефектов, которые могут повлечь неэффективность защиты печатной платы;
0
2) энергозатратный способ, поскольку технология требует сушки нанесенного на печатную плату слоя лака (7-8 часов при температуре 60-70 С);
3) оказывает неблагоприятное воздействие на окружающую среду и на организм оператора, реализующего данный способ, известно, что все лаки являются летучими и весьма токсичными элементами.
Известно изобретение – защитное покрытие для печатных плат, которое получают путем нанесения с последующей сушкой на поверхности печатной платы эпоксиуретанового или эпоксидного лака или лака на основе кремнийорганического соединения, отличающееся тем, что для придания ему биологической стойкости, сохраняющейся после нагревания, в состав лака введена биоцидная добавка Биоцик Т. Данному способу присущи все выше обозначенные недостатки (RU 2377266, МПК C09D 163/00, H05K 3/28, опубл. 27.12.2009).
Наиболее близким к предлагаемому изобретению был выбран способ влагозащиты печатных плат, сущность которого заключается в том, что для повышения влагостойкости печатных плат заполняют пористость в объеме диэлектрика печатной платы, для заполнения пористости используют термоотверждаемые полимеризационноспособные композиции на основе гликолевых диэфиров акриловых кислот и формируют дополнительное полимерное покрытие. Причем для повышения эффективности способа термообработку проводят после нанесения полимерного покрытия (RU 2265976, МПК H05K 3/28, опубл. 10.12.2005).
Недостатками данного способа являются:
1) большие энергозатраты, поскольку способ предполагает термическую обработку покрытия печатной платы;
2) сложная технология влагозащиты печатных плат, требующая огромного количества реактивов, и как следствие высокая стоимость осуществления данного способа;
3) неблагоприятное воздействие на окружающую среду и на организм оператора, реализующего данный способ, поскольку в качестве составляющих покрытие используются летучие и весьма токсичные вещества.
Технический результат, на который направлено изобретение, состоит в  создании безопасного способа долгосрочной влагозащиты печатных плат.
Технический результат достигается следующим образом. Печатную плату помещают в конверт, выполненный из фторсодержащего полимерного диэлектрического материала, затем из конверта отсасывают воздух, создавая тем самым вакуум, до тех пор, пока полимерный материал не будет плотно прилегать к поверхности печатной платы, обеспечивая тем самым влагозащиту и дополнительную изоляцию, кроме того герметизирует бескорпусные электронные элементы, установленные на плате. Преимущества применения фторсодержащего полимера заключается в следующем:
1) фтор имеет самую высокую электроотрицательность среди всех химических элементов, что обеспечивает стойкость покрытия к химическим воздействиям и термостабильность;
2) фторполимеры обладают самым низким поверхностным натяжением, что придает поверхности водоотталкивающие свойства;
3) отличная долгосрочная защита печатных плат объясняется огромной межмолекулярной силой связи фторполимеров.
По сравнению с известными представленное изобретение является безопасным, безвредным для оператора и окружающей среды. Кроме того, достоинство данного способа обусловлено возможностью получения покрытия одинаковой толщины одновременно на всей поверхности, в том числе в труднодоступных местах (щелях, глухих и сквозных отверстиях и др.).